(57)【要約】【課題】  特定の溶媒等に溶解可能であり且つ高分子量のポリイミド化合物及び、該化合物を工業的に有利な方法で製造する方法を提供する。【解決手段】  アミノ酸又はその塩とポリアミンとをプロトン酸の存在下に有機溶剤中で脱水縮合することにより、特定の溶媒に溶解可能なポリアミンで架橋されたポリイミド化合物を製造する。特にリジン、オルニチン等の有機溶媒に対する溶解性の低いポリアミンを使用する場合は、重合反応の開始前または反応の初期の段階で該ポリアミンを添加することにより、原料中に含まれるまたは脱水反応で生成する水が該ポリアミンの良溶媒となり、重合の反応速度を大きくすることができる。【選択図】  なし【特許請求の範囲】
【請求項１】
非プロトン性極性有機溶媒を含有する溶媒に溶解可能なポリアミンで架橋されたポリイミド化合物。
【請求項２】
前記非プロトン性極性有機溶媒を含有する溶媒に温度２５℃で５質量％以上溶解可能な請求項１記載のポリイミド化合物。
【請求項３】
前記ポリイミド化合物が、こはく酸イミド重合体である請求項１又は２記載のポリイミド化合物。
【請求項４】
前記非プロトン性極性有機溶媒が、Ｎ，Ｎ−ジメチルホルムアミド及び／又はスルホランを含有する溶媒である請求項１〜３のいずれかに記載のポリイミド化合物。
【請求項５】
前記ポリアミンが、リジンまたはオルニチンである請求項１〜４のいずれかに記載のポリイミド化合物。
【請求項６】
アミノ酸又はその塩をポリアミン及びプロトン酸の存在下に非プロトン性極性有機溶媒を含有する溶媒中で脱水縮合することによって得られる請求項１記載のポリイミド化合物。
【請求項７】
前記非プロトン性極性有機溶媒が、Ｎ，Ｎ−ジメチルホルムアミド及び／又はスルホランを含有する溶媒である請求項６記載のポリイミド化合物。
【請求項８】
前記プロトン酸が塩酸である請求項６又は７記載のポリイミド化合物。
【請求項９】
前記ポリイミド化合物が、こはく酸イミド重合体である請求項６〜８のいずれかに記載のポリイミド化合物。
【請求項１０】
前記ポリアミンを前記アミノ酸又はその塩に対して０．０５〜１０ｍｏｌ％使用することを特徴とする請求項６〜９のいずれかに記載のポリイミド化合物。
【請求項１１】
前記ポリアミンが、リジンまたはオルニチンである請求項６〜１０のいずれかに記載のポリイミド化合物。
【請求項１２】
前記請求項１〜１１のいずれかに記載のポリイミド化合物を含有する溶液。
【請求項１３】
前記請求項１〜１１のいずれかに記載のポリイミド化合物から誘導されるポリアミノ酸重合体を含有する化粧料。
【請求項１４】
前記請求項１〜１１のいずれかに記載のポリイミド化合物から誘導されるポリアミノ酸重合体を含有する外用剤。
【発明の詳細な説明】
【技術分野】
【０００１】
本発明は、
ポリアミノ酸系樹脂等の中間体として有用なポリイミド化合物に関する。
【背景技術】
【０００２】
ポリイミド化合物は、化粧品、香粧品基材等として用いられるポリアミノ酸を合成するための中間体として有用な化合物である。例えばポリイミド化合物を構成するこはく酸イミド単位はアミン化合物等と容易に反応することができるため、こはく酸イミド単位を有する化合物を中間体としてさまざまなグラフト基を有するポリアミノ酸を合成することができる。増粘性、皮膜形成能等といった性能の高い化粧品、香粧品原料としては高分子量を持つポリアミノ酸が好ましく、その中間体として高分子量のポリイミド化合物が望まれている。【０００３】
ポリイミド化合物の製造方法としては、たとえば、アスパラギン酸を縮合りん酸の存在下に重合させる方法（特許文献１）、アスパラギン酸を有機溶剤中で塩酸の存在下に重合させる方法（特許文献２）が挙げられる。しかしながら、これらの方法により重量平均分子量１０万を超えるポリイミド化合物を得るためには長い重合時間が必要であり、さらに重量平均分子量２０万を超えるものを得ることは非常に困難である。【０００４】
分子量の大きいポリイミド化合物を得るために、ポリイミド化合物に他のモノマーを共重合させる方法があり、たとえば、アスパラギン酸とリジンを混合して加熱する方法（特許文献３）、ポリイミド化合物をDMF溶剤中でヘキサメチレンジアミンにて架橋する方法（特許文献４）が挙げられる。しかしながら、これらの方法で得られたポリイミド化合物はゲル状であり溶媒中に均一に溶解することができない。化粧品、香粧品原料としては溶媒に均一に溶解可能なポリアミノ酸誘導体が好ましく、溶媒に均一に溶解できる高分子量のポリイミド化合物が望まれていた。
【特許文献１】特開平８−１７６２９７号公報
【特許文献２】特開２０００−１６９５７７号公報
【特許文献３】ＵＳ５，２８４，９３６公報
【特許文献４】特開平７−２２４１６３号公報
【発明の開示】
【発明が解決しようとする課題】
【０００５】
本発明の目的は、上記のような従来の問題点を解決し、工業的に有利な方法で製造できる高分子量のポリイミド化合物を得ることである。
【課題を解決するための手段】
【０００６】
本発明者らは、上記課題を解決するため、鋭意検討を行った結果、アミノ酸又はその塩とポリアミンとをプロトン酸の存在下に有機溶剤中で脱水縮合して製造するポリイミド化合物を見出し、本発明を完成するに至った。【０００７】
即ち、本発明は、以下の（１）〜（１４）に関する。
（１）非プロトン性極性有機溶媒を含有する溶媒に溶解可能なポリアミンで架橋されたポリイミド化合物。
（２）前記非プロトン性極性有機溶媒を含有する溶媒に温度２５℃で５質量％以上溶解可能な前記（１）記載のポリイミド化合物。
（３）前記ポリイミド化合物が、こはく酸イミド重合体である前記（１）又は（２）記載のポリイミド化合物。
（４）前記非プロトン性極性有機溶媒が、Ｎ，Ｎ−ジメチルホルムアミド及び／又はスルホランを含有する溶媒である前記（１）〜（３）のいずれかに記載のポリイミド化合物。
（５）前記ポリアミンが、リジンまたはオルニチンである前記（１）〜（４）のいずれかに記載のポリイミド化合物。
（６）アミノ酸又はその塩をポリアミン及びプロトン酸の存在下に非プロトン性極性有機溶媒を含有する溶媒中で脱水縮合することによって得られる前記（１）記載のポリイミド化合物。
（７）前記非プロトン性極性有機溶媒が、Ｎ，Ｎ−ジメチルホルムアミド及び／又はスルホランを含有する溶媒である前記（６）記載のポリイミド化合物。
（８）前記プロトン酸が塩酸である前記（６）又は（７）記載のポリイミド化合物。
（９）前記ポリイミド化合物が、こはく酸イミド重合体である前記（６）〜（８）のいずれかに記載のポリイミド化合物。
（１０）前記ポリアミンを前記アミノ酸又はその塩に対して０．０５〜１０ｍｏｌ％使用することを特徴とする前記（６）〜（９）のいずれかに記載のポリイミド化合物。
（１１）前記ポリアミンが、リジンまたはオルニチンである（６）〜（１０）のいずれかに記載のポリイミド化合物。
（１２）前記（１）〜（１１）のいずれかに記載のポリイミド化合物を含有する溶液。
（１３）前記（１）〜（１１）のいずれかに記載のポリイミド化合物から誘導されるポリアミノ酸重合体を含有する化粧料。
（１４）前記（１）〜（１１）のいずれかに記載のポリイミド化合物から誘導されるポリアミノ酸重合体を含有する外用剤。
【発明の効果】
【０００８】
本発明の製造方法により得られた高分子量のポリイミド化合物は、皮膜形成能や増粘性能の高いポリアミノ酸誘導体の原料として有用である。
また本発明の方法によれば、重合反応の反応時間を短縮することができ、生産性が向上し、工業的に有利である。
【発明を実施するための最良の形態】
【０００９】
本発明は、非プロトン性極性有機溶媒を含有する溶媒に溶解可能なポリアミンで架橋されたポリイミド化合物、である。【００１０】
本発明のポリイミド化合物は、ポリアミンで架橋されているが、その架橋方法としては、特に限定されるものではないが、本発明においては、その好適な一例として、下記に説明する製造方法において、架橋させることが好ましい方法として挙げられる。【００１１】
本発明における、ポリアミンの架橋度としては、ポリイミド化合物のイミド繰り返し単位全体に対してポリアミンが０．０５〜１０％が架橋したものが好ましい。【００１２】
本発明のポリイミド化合物は、非プロトン性極性有機溶媒を含有する溶媒に溶解可能である。【００１３】
ここで、非プロトン性極性有機溶媒としては、通常、その性質を有する非プロトン性極性有機溶媒であればよく、特に制限はないが、たとえばＮ−メチル−２−ピロリドン、Ｎ，Ｎ−ジメチルホルムアミド、Ｎ，Ｎ−ジメチルイミダゾリジノン、ジメチルスルホキシド、スルホラン、ジメチルスルホン等が挙げられる。また、上記溶媒を1種以上混合して使用しても構わない。なお、ポリイミド化合物の溶解度等の面から、Ｎ，Ｎ−ジメチルホルムアミド及び／又はスルホランが好ましく、スルホランが特に好ましい。【００１４】
また、当該非プロトン性極性有機溶媒を含有する溶媒としては、当該溶媒と十分に混和するものであればよく、特に限定はないが、例えば、ペンタン、ヘキサン、シクロヘキサン、ヘプタン、オクタン、ノナン、デカン、エチルメチルケトン、メチルイソブチルケトン、２−ヘキサノン、３−ヘキサノン、シクロヘキサノン、２−ペンタノン、ベンゼン、トルエン、（混合）キシレン、エチルベンゼン、クロロベンゼン、ジクロロベンゼン等が挙げられる。【００１５】
本発明のポリイミド化合物の溶解度としては、当該溶媒にポリイミド化合物が溶解すればよく、特に制限されるものではないが、通常２５℃で５質量％以上溶解するものが好ましい。使用する溶媒にもよるが、通常２５℃で、５質量％以上溶ければよく、好ましくは、１０質量％、より好ましくは２０質量％以上溶けるものである。【００１６】
本発明のポリイミド化合物としては、特に限定されるものではないが、より具体的には、好ましいものとして、ポリこはく酸イミド重合体が挙げられる。【００１７】
本発明のポリイミド化合物の分子量は、所望の特性を有する生成物が実質的に得られれば特に制限されない。一般的には、ポリイミド化合物の分子量は、２０００〜５００００００程度が好ましく、１００００〜２００００００程度がより好ましく、１５０００〜１００００００程度が特に好ましい。この分子量は、ゲル・パーミエーション・クロマトグラフィーで、Ｎ,Ｎ−ジメチルホルムアミド溶液中、４５℃で測定し、ポリスチレン標準で求めた値である。
（使用するポリイミド化合物の分子量が低ければ、得られるポリアミノ酸重合体の分子量も低くなり、ポリイミド化合物の分子量が高ければ、得られるポリアミノ酸重合体の分子量も高くなる。）【００１８】
本発明のポリイミド化合物の製造方法としては、特に限定されるものではないが、その好適な一例として、以下の方法により説明する。
本発明のポリイミド化合物は、アミノ酸又はその塩をポリアミン及びプロトン酸の存在下に非プロトン性極性有機溶媒を含有する溶媒中で脱水縮合することによって得られる。【００１９】
以下、本発明のポリイミド化合物を合成するにあたって好適な実施形態について説明する。【００２０】
［１］アミノ酸
本発明で使用するアミノ酸としては、特に制限はないが、具体的には例えば、アスパラギン酸、アスパラギン、グルタミン酸、グルタミン等が挙げられる。
これらは通常、Ｌ体、Ｄ体、Ｄ体とＬ体の混合物のいずれであってもよい。また、１種でもよく、２種以上の混合物でもよい。
本発明においては、アスパラギン酸が好ましいものとして挙げられる。【００２１】
［２］ポリアミン
本発明で使用するポリアミンとしては特に限定されない。たとえば、リジン、オルニチン、１，６−ヘキサンジアミン、１，４−ブタンジアミンなどが挙げられる。この中で安全性の面からリジン、オルニチンが特に好ましい。【００２２】
ポリアミンの使用量は、高い分子量の重合体が得られること、反応において重合体の粘度の急激な上昇を抑制しゲル化を防止できること等の点から、アミノ酸に対して０．０５〜１０ｍｏｌ％のポリアミンを用いることが好ましく、０．１〜２ｍｏｌ％のポリアミンを使用することがさらに好ましい。【００２３】
ポリアミンの添加の時期については特に限定されないが、特にリジン、オルニチン等の有機溶媒に対する溶解性の低いポリアミンを使用する場合は、原料中に含まれるまたは脱水反応で生成する水の存在により該ポリアミンの溶解性を高く維持し、反応速度が大きくすることができる点で、重合開始前または重合の初期に投入することが好ましい。【００２４】
［３］プロトン酸
本発明において触媒として使用するプロトン酸は特に限定されないが、たとえば塩酸、リン酸、メタンスルホン酸などが挙げられる。酸性の強さ、および揮発しやすさの点から塩酸が特に好ましい。【００２５】
［４］有機溶媒
本発明で使用する有機溶媒は特に限定されないが、ポリイミド化合物を溶解する溶媒と、原料中に存在した水および反応により生成した水を系外に除去する機能を有する脱水用溶媒の混合溶媒であることが好ましい。【００２６】
ポリイミド化合物を溶解することができる溶媒は、たとえばＮ−メチル−２−ピロリドン、Ｎ，Ｎ−ジメチルホルムアミド、Ｎ，Ｎ−ジメチルイミダゾリジノン、ジメチルスルホキシド、スルホラン、ジメチルスルホン等の非プロトン性極性有機溶媒が挙げられる。また、上記溶媒を1種以上混合して使用しても構わない。ポリイミド化合物の溶解度、酸触媒存在下高温での安定性の面から、Ｎ，Ｎ−ジメチルホルムアミド及び／又はスルホランが好ましく、スルホランが特に好ましい。【００２７】
脱水用溶媒は水と共沸する溶媒であれば特に限定されないが、たとえばペンタン、ヘキサン、シクロヘキサン、ヘプタン、オクタン、ノナン、デカン、エチルメチルケトン、メチルイソブチルケトン、２−ヘキサノン、３−ヘキサノン、シクロヘキサノン、２−ペンタノン、トルエン、（混合）キシレン、エチルベンゼン、クロロベンゼン、ジクロロベンゼンがあげられる。【００２８】
［５］製造装置
本発明の重合体の製造は、連続式操作、回分式操作のいずれで実施してもよい。【００２９】
［６］重合濃度
重合反応におけるポリイミド化合物の濃度は特に限定されないが、重合速度、ポリイミド化合物の溶解性の点から、５〜８０重量％が好ましい。【００３０】
［７］重合温度
本発明においては、アミノ酸（特にアスパラギン酸）とポリアミンを有機溶媒中プロトン酸触媒の存在下にて重合させることによりポリイミド化合物を得る。この重合温度は特に制限されないが、アミノ酸（特にアスパラギン酸）、ポリアミン、重合体、有機溶媒等の分解反応を抑制し、反応速度が大きい点で、好ましくは１００℃〜２３０℃、より好ましくは１４０℃〜２１０℃、さらに好ましくは１６０℃〜１８０℃である。【００３１】
［８］反応系内からの水の除去
本発明においては主に脱水縮合反応により重合体の分子量が増大する。したがって、重合を速やかに進行させるためには、原料中に含まれていた水および反応で生成した水を効率的に除去することが好ましい。水を反応系外に留去させる方法は特に限定されないが、たとえば有機溶媒と水との共沸による留去があげられる。水との共沸による留去をおこなう場合、重合系から発生した混合気体を冷却して凝縮し、脱水や分液等により水分量を少なくしてから重合系に戻してもよい。【００３２】
［９］重合体の単離
本発明においては、反応後の重合体は有機溶媒との溶液混合物となっているが、次工程のアミン類との反応のため、溶液混合物のままであっても構わない。該混合物から重合体を単離する方法は特に限定されない。たとえば、濃縮、再沈殿などの単離方法がある。具体的には例えば、反応終了後、メタノール、エタノール、イソプロピルアルコール、アセトン、アセトニトリル、水またはこれらを組み合わせた混合溶媒中に反応混合物を導入し、析出した沈殿物を、デカンテーション、ろ過等にて分離した後さらに溶媒で洗浄し、乾燥することにより、ポリイミド化合物を得ることができる。【００３３】
本発明のポリイミド化合物は、上記のような方法により製造することができる。【００３４】
本発明のポリイミド化合物を含有する溶液とは、本発明のポリイミド化合物を前述の溶媒に溶解した溶液、である。【００３５】
本発明のポリイミド化合物は、上記のように前記溶媒に溶解することが出来るので、ポリイミド化合物自体は勿論、該化合物を溶媒に溶解した溶液の両方から誘導されるポリアミノ酸重合体の原料として好適に用いられる。【００３６】
ここで、ポリアミノ酸重合体とは、本発明のポリイミド化合物から製造される。その製造方法としては、特に制限されず、例えば、以下の製造方法が挙げられる。先ず、ポリイミド化合物を適当な溶媒に溶解する。この溶媒としては、ポリイミド化合物が溶解し、アミン類との反応で副反応を起こさなければ特に限定されない。例えば、Ｎ,Ｎ−ジメチルホルムアミド、ジメチルスルホキシド、スルホラン等が用いられる。【００３７】
この溶媒中で、ポリイミド化合物のイミド環に対して、ヘキシルアミン、オクチルアミン、デシルアミン、ドデシルアミン、テトラデシルアミン、オクタデシルアミン、Ｎ,Ｎ−ジメチルアミノプロピルアミン、Ｎ，Ｎ−ジエチルアミノプロピルアミン、Ｎ，Ｎ−ジメチルアミノエチルアミン、アミノメタノール、２−アミノエタノール、３−アミノプロパノール、４−アミノブタノール、５−アミノペンタノール、６−アミノヘキサノール、メトキシメチルアミン、メトキシエチルアミン、メトキシプロピルアミン、アミノエトキシエタノール等のアミン類を反応させる。ポリイミド化合物のイミド環のモル数に対して、アミン類を１倍モル添加し反応を行うと、アミン類はイミド環を開環させて付加し、側鎖のグラフト構造を形成する。【００３８】
次いで、得られた反応混合物を、貧溶媒中に排出する。この貧溶媒としては、ポリアミノ酸重合体が沈殿し、その後濾過乾燥した際に、ポリアミノ酸重合体の結晶中に残存しないような溶媒であれば特に限定されない。例えば、アセトニトリル、アセトン、メタノール、エタノール等が用いられる。上述のようにして得た沈殿を濾取し、貧溶媒で洗浄し、乾燥することにより、目的のポリアミノ酸重合体が得られる。【００３９】
本発明のポリイミド化合物から誘導されたポリアミノ酸重合体は、上記により得られたポリアミノ酸重合体それ自体、もしくは適当な溶媒に溶解した溶液等を化粧料や、外用剤に配合して使用することができる。【００４０】
当該化粧料としては、例えば、化粧料一般、具体的には化粧水、保湿液、洗顔オイル、クレンジングオイル、クレンジングミルク、クレンジングローション、マッサージオイル、モイスチャータリーム、シェービングオイル、シェービングローション、シェームース、日焼け止めローション、日焼け用オイル、ボディーローション、ボディーシャンプー、ヘアシャンプー、ヘアリンス、ヘアートリートメント、養毛オイル、ヘアオイル、ヘアムース、香油、ヘアリキッド、セットローション、ヘアスプレー、ヘアブリーチ、カラーリンス、カラースプレー、パーマネントウェーブ液、ハンドローションが挙げられる。【００４１】
また、外用剤としては、外用医薬品に配合するもの全般が挙げられ、湿布剤、鎮痛剤、冷却剤、除熱剤、保温剤、消毒殺菌剤、角質軟化剤、抗真菌剤、日焼防止剤、皮膚漂白剤、皮膚着色剤、肉芽発生剤、表皮形成剤、養毛発毛剤、防臭剤、発汗抑制剤、ビタミン剤などが挙げられる。【００４２】
以下、実施例により本発明を詳細に説明するが、これらに限定されるものではない。なお、重合体の重合平均分子量（Ｍｗ）はポリスチレンを標準としてＧＰＣ（ゲルパーミエーションクロマトグラフィー）にて測定した。【００４３】
［ＧＰＣ分析条件］
カラム：ＳｈｏｄｅｘＫＤ８０６Ｍ＋ＫＤ−Ｇ
展開溶媒：Ｎ，Ｎ−ジメチルホルムアミド（０．０１Ｍ  ＬｉＢｒ）
カラム温度：４５℃
流速：０．７ｍｌ／ｍｉｎ，検出：ＲＩ
サンプル濃度：０．２５ｗｔ％，サンプル量：１００μｌ【００４４】
また、反応系内からの水の除去は、重合系から発生した混合気体を冷却管にて凝縮し、水相を分液により除去した後、有機相のみを反応混合物にもどすことによりおこなった。【００４５】
本発明のポリイミド化合物の説明は以下の通りである。
該ポリイミド合物が非プロトン性有機溶媒に溶解する状態とは、液中で均一になることを示し、桐山製濾紙（Ｎｏ．５Ａ）を通過できることを言う。
【実施例１】
【００４６】
反応容器としては、攪拌機、ヒーター、温度計、脱水装置（ディーンスタークトラップ）、環流装置（ジムロート）及び窒素ラインを備えたセパラブル・フラスコを使用し、反応中は反応系を充分に攪拌しながら実施した。容器にＬ−アスパラギン酸６６．６ｇ、Ｌ−リジン０．７３ｇ、スルホラン１３３．２ｇ、キシレン４６ｇ、３５％塩酸２６ｇを装入した後、窒素気流下に１６０〜１７０℃で１０時間、共沸脱水重合を行った。反応後１３３ｇのＮ，Ｎ−ジメチルホルムアミドを装入して希釈した。次いでメタノール１５００ｍｌ中へ放出して析出させた。スラリー状の生成物を吸引ろ過し、回収した沈殿物を終夜熱風乾燥機にて乾燥した。得られた重合体はＮ，Ｎ−ジメチルホルムアミド中に均一に溶解し、桐山製濾紙（Ｎｏ．５Ａ）を用いてろ過したところ全量通過した。重量平均分子量は５１３０００であった。
【実施例２】
【００４７】
Ｌ−アスパラギン酸６６．６ｇ、Ｌ−オルニチン０．９３ｇ、スルホラン１３３．２ｇ、キシレン４６ｇ、３５％塩酸２６ｇを装入した以外は実施例１と同様に操作した。得られた重合体はＮ，Ｎ−ジメチルホルムアミド中に均一に溶解し、溶液をろ過したところ全量通過した。重量平均分子量は２７９０００であった。
【実施例３】
【００４８】
Ｌ−アスパラギン酸６６．６ｇ、１，６−ヘキサンジアミン０．６６ｇ、スルホラン１３３．２ｇ、キシレン４６ｇ、３５％塩酸２６ｇを装入した以外は実施例１と同様に操作した。得られた重合体はＮ，Ｎ−ジメチルホルムアミド中に均一に溶解し、溶液をろ過したところ全量通過した。重量平均分子量は４１１０００であった。
【実施例４】
【００４９】
Ｌ−アスパラギン酸６６．６ｇ、Ｌ−リジン０．７３ｇ、スルホラン１３３．２ｇ、キシレン４６ｇ、８５％りん酸１９．２ｇ、水１９．６ｇを装入した以外は実施例１と同様に操作した。得られた重合体はＮ，Ｎ−ジメチルホルムアミド中に均一に溶解し、溶液をろ過したところ全量通過した。重量平均分子量は１２８０００であった。【００５０】
［比較例１］
Ｌ−アスパラギン酸６６．６ｇ、スルホラン１３３．２ｇ、キシレン４６ｇ、３５％塩酸２６ｇを装入した以外は実施例１と同様に操作した。得られた重合体はＮ，Ｎ−ジメチルホルムアミド中に均一に溶解し、溶液をろ過したところ全量通過した。重量平均分子量は７１０００であり分子量の大きな重合体は得られなかった。【００５１】
［比較例２］
Ｌ−アスパラギン酸６６．６ｇ、Ｌ−リジン０．７３ｇ、スルホラン１３３．２ｇ、キシレン４６ｇ、チタニル(ＩＶ)アセチルアセトナート１６．４ｇを装入した以外は実施例１と同様に操作した。得られた重合体はＮ，Ｎ−ジメチルホルムアミド中に均一に溶解し、溶液をろ過したところ全量通過した。重量平均分子量は１００００であり分子量の大きい重合体は得られなかった。【００５２】
［比較例３］
Ｌ−アスパラギン酸６６．６ｇ、１，６−ヘキサンジアミン５．８ｇ、スルホラン１３３．２ｇ、キシレン４６ｇ、３５％塩酸２６ｇを装入した以外は実施例１と同様に操作した。反応液中でゲル化し、得られた重合体はＮ，Ｎ−ジメチルホルムアミド中で不均一となった。溶液をろ過したところろ過ができなかった。フィルターを通らないため、重量平均分子量実測できなかった。【００５３】
［比較例４］
Ｌ−アスパラギン酸６６．６ｇ、Ｌ−リジン９．１ｇ、スルホラン１３３．２ｇ、キシレン４６ｇ、３５％塩酸２６ｇを装入した以外は実施例１と同様に操作した。反応液中でゲル化し、得られた重合体はＮ，Ｎ−ジメチルホルムアミド中で不均一となった。溶液をろ過したところろ過ができなかった。フィルターを通らないため、重量平均分子量実測できなかった。
【産業上の利用可能性】
【００５４】
本発明の製造方法により得られた高分子量のポリイミド化合物は、皮膜形成能や増粘性能の高いポリアミノ酸誘導体の原料として有用である。
また本発明の方法によれば、重合反応の反応時間を短縮することができ、生産性が向上し、工業的に有利な方法を提供することができる。【００５５】
本発明のポリイミド化合物及び該化合物を含有する溶液等から誘導されるポリアミノ酸重合体は、化粧料又は外用剤への配合成分として好適に利用できる。
より具体的には、例えば、化粧料としては、化粧水、保湿液、洗顔オイル、クレンジングオイル、クレンジングミルク、クレンジングローション、マッサージオイル、モイスチャータリーム、シェービングオイル、シェービングローション、シェームース、日焼け止めローション、日焼け用オイル、ボディーローション、ボディーシャンプー、ヘアシャンプー、ヘアリンス、ヘアートリートメント、養毛オイル、ヘアオイル、ヘアムース、香油、ヘアリキッド、セットローション、ヘアスプレー、ヘアブリーチ、カラーリンス、カラースプレー、パーマネントウェーブ液、ハンドローション等が挙げられ、外用剤としては、湿布剤、鎮痛剤、冷却剤、除熱剤、保温剤、消毒殺菌剤、角質軟化剤、抗真菌剤、日焼防止剤、皮膚漂白剤、皮膚着色剤、肉芽発生剤、表皮形成剤、養毛発毛剤、防臭剤、発汗抑制剤、ビタミン剤等の外用医薬品に配合するもの全般が挙げられ、これらに配合されて利用することが可能である。
【国際調査報告】
2005078005.tif 000002
2005078005.tif 000003
2005078005.tif 000004
2005078005.tif 000005